СПОСОБ ПОЛУЧЕНИЯ ТЕРМОРАСШИРЕННОГО ГРАФИТА

Способ получения терморасширенного графита, включающий электрохимическую обработку графитовых частиц в водном электролите до получения окисленного графита, сушку и термообработку при температуре 250 или 900°C до получения терморасширенного графита, отличающийся тем, что в качестве электролита используется водный раствор нитрата меди с концентрацией от 12-48%, а электрохимическую обработку ведут при постоянном анодном потенциале 2,3-2,6 В с сообщением количества электричества 100-150 мА·ч/г графита.